(57)【要約】  リチウムイオン電池は、リチウムイオンを吸蔵および放出可能な活物質を含む正極合剤層を正極集電箔に形成した正極と、リチウムイオンを吸蔵および放出可能な活物質を含む負極合剤層を負極集電箔に形成した負極と、正極と負極との間に配置されたセパレータと、電解液と、を備え、正極合剤層および負極合剤層の少なくとも一方は複数種類の活物質を含む。複数種類の活物質を含む合剤層は、充電時エントロピー発熱が負となるリチウム容量範囲が、複数種類の活物質の内のいずれか一つを含む合剤層における、充電時エントロピー発熱が負となるリチウム容量範囲よりも広くなっている。または、放電時エントロピー発熱が負となるリチウム容量範囲が、複数種類の活物質の内のいずれか一つを含む合剤層における、放電時エントロピー発熱が負となるリチウム容量範囲よりも広くなっている。
2014155496.tif 000002
【特許請求の範囲】
【請求項１】
リチウムイオンを吸蔵および放出可能な活物質を含む正極合剤層を正極集電箔に形成した正極と、
リチウムイオンを吸蔵および放出可能な活物質を含む負極合剤層を負極集電箔に形成した負極と、
前記正極と前記負極との間に配置されたセパレータと、
電解液と、を備え、
前記正極合剤層および負極合剤層の少なくとも一方は複数種類の活物質を含み、
複数種類の活物質を含む合剤層は、
充電時エントロピー発熱が負となるリチウム容量範囲が、前記複数種類の活物質の内のいずれか一つを含む合剤層における、充電時エントロピー発熱が負となるリチウム容量範囲よりも広い、または、放電時エントロピー発熱が負となるリチウム容量範囲が、前記複数種類の活物質の内のいずれか一つを含む合剤層における、放電時エントロピー発熱が負となるリチウム容量範囲よりも広い、リチウムイオン電池。
【請求項２】
請求項１に記載のリチウムイオン電池において、
前記複数種類の活物質を含む合剤層は、放電時のエントロピー発熱が負となるリチウム容量範囲が、前記複数種類の活物質の内のいずれか一つを含む合剤層における、放電時エントロピー発熱が負となるリチウム容量範囲よりも広く、
前記正極合剤層の放電時のエントロピー発熱が負となるリチウム容量範囲および前記負極合剤層の放電時のエントロピー発熱が負となるリチウム容量範囲を、充電深度０％から１００％の範囲に設定可能なように、前記正極合剤層および負極合剤層の形成量が設定されている、リチウムイオン電池。
【請求項３】
請求項１に記載のリチウムイオン電池において、
前記複数種類の活物質を含む合剤層は、充電時のエントロピー発熱が負となるリチウム容量範囲が、前記複数種類の活物質の内のいずれか一つを含む合剤層における、充電時エントロピー発熱が負となるリチウム容量範囲よりも広く、
前記正極合剤層の充電時のエントロピー発熱が負となるリチウム容量範囲および前記負極合剤層の充電時のエントロピー発熱が負となるリチウム容量範囲を、充電深度０％から１００％の範囲に設定可能なように、前記正極合剤層および負極合剤層の形成量が設定されている、リチウムイオン電池。
【請求項４】
請求項１乃至３のいずれか一項に記載のリチウムイオン電池において、
前記複数種類の活物質を含む合剤層は、前記活物質の種類毎に区切られた複数の領域を有し、
前記複数種類の活物質は各々の種類に対応する前記領域のみに含まれている、リチウムイオン電池。
【請求項５】
集電箔と、
前記複数種類の活物質を含む合剤層と、を備え、
前記合剤層は、充電時のエントロピー発熱が負となるリチウム容量範囲が、前記複数種類の活物質の内のいずれか一つを含む合剤層における、充電時エントロピー発熱が負となるリチウム容量範囲よりも広い、または、放電時エントロピー発熱が負となるリチウム容量範囲が、前記複数種類の活物質の内のいずれか一つを含む合剤層における、放電時エントロピー発熱が負となるリチウム容量範囲よりも広い、リチウムイオン電池用電極。
【請求項６】
請求項５に記載のリチウムイオン電池用電極において、
前記合剤層は、前記活物質の種類毎に区切られた複数の領域を有し、
前記複数種類の活物質は各々の種類に対応する前記領域に含まれている、リチウムイオン電池用電極。
【発明の詳細な説明】
【技術分野】
【０００１】
本発明は、リチウムイオン電池、およびリチウムイオン電池用電極に関する。
【背景技術】
【０００２】
近年、化石燃料の資源的節約や地球温暖化などを背景に、省エネルギーの推進が求められており、二次電池の中でも大容量で小型のリチウムイオン電池は省エネルギー社会の実現に重要な蓄電デバイスとして期待されている。そのため、携帯情報端末やコードレス電子機器電源としての民生用途、電動工具の電源や電力貯蔵用といった産業用途、電気自動車やハイブリッド電気自動車といった車載用途を中心に需要が拡大している。また、このような様々な用途に応じて、高容量化に代表される電池性能向上に向けた開発が加速している。【０００３】
リチウムイオン電池を実用化するには、電池の高性能化とともに、信頼性、安全性の向上が重要である。特に、高性能化にともない、充放電時の発熱量も大きくなっている。充放電時の発熱が大きいと、電池の温度が上昇し、電池の寿命が低下するため、いかに発熱を抑制するかが重要な課題となっている。【０００４】
リチウムイオン電池の発熱要因としては、ジュール熱とエントロピー変化に由来する発熱（以下、エントロピー発熱）とが知られている。ジュール熱とは、電池の内部抵抗と電流の二乗に比例する発熱であり、必ず正の値、つまり発熱となる。一方、エントロピー発熱とは、充放電により、リチウムイオンの移動に伴って変化するエントロピー変化に由来する発熱であり、電極を構成する物質に応じて、また、電流の向きによって正負両方の値を取り得る。つまり、エントロピー発熱とは、発熱の場合もあり、吸熱の場合もある。また、その値は充放電深度によって決まる。【０００５】
例えば、特許文献１には、正極集電箔の一方の面に、充電時に発熱し、放電時に吸熱する活性炭の粒子を含むキャパシタ正極電極層が形成されたキャパシタ電極と、正極集電箔の他方の面に、充電時に吸熱し、放電時に発熱するリチウム含有金属化合物の粒子を含んだ電池正極を備えた電力貯蔵デバイス用正極について説明されている。このような構成とすることで、充電時と放電時で吸熱と発熱が表のキャパシタ正極とは逆になる電池正極を正極集電箔の裏に配置することで、充電時の局部的な温度上昇や局部的な温度変化を緩和している。
【先行技術文献】
【特許文献】
【０００６】
【特許文献１】日本国特開２０１１−１４６４３１号公報
【発明の概要】
【発明が解決しようとする課題】
【０００７】
しかしながら、特許文献１に記載の技術は、充放電時の局部的な温度上昇や局部的な温度変化を緩和するものであるが、充電深度０％〜１００％におけるエントロピー発熱の値が負になる範囲は決まっており、その範囲を調節することはできない。そのため、全充電深度で充電を行った場合の全体の発熱量を減少させるのは難しい。
【課題を解決するための手段】
【０００８】
本発明の第１の態様によると、リチウムイオン電池は、リチウムイオンを吸蔵および放出可能な活物質を含む正極合剤層を正極集電箔に形成した正極と、リチウムイオンを吸蔵および放出可能な活物質を含む負極合剤層を負極集電箔に形成した負極と、正極と負極との間に配置されたセパレータと、電解液と、を備え、正極合剤層および負極合剤層の少なくとも一方は複数種類の活物質を含み、複数種類の活物質を含む合剤層は、充電時エントロピー発熱が負となるリチウム容量範囲が、複数種類の活物質の内のいずれか一つを含む合剤層における、充電時エントロピー発熱が負となるリチウム容量範囲よりも広い、または、放電時エントロピー発熱が負となるリチウム容量範囲が、複数種類の活物質の内のいずれか一つを含む合剤層における、放電時エントロピー発熱が負となるリチウム容量範囲よりも広い。
本発明の第２の態様によると、リチウムイオン電池用電極は、集電箔と、複数種類の活物質を含む合剤層と、を備え、合剤層は、充電時のエントロピー発熱が負となるリチウム容量範囲が、複数種類の活物質の内のいずれか一つを含む合剤層における、充電時エントロピー発熱が負となるリチウム容量範囲よりも広い、または、放電時エントロピー発熱が負となるリチウム容量範囲が、複数種類の活物質の内のいずれか一つを含む合剤層における、放電時エントロピー発熱が負となるリチウム容量範囲よりも広い。
【発明の効果】
【０００９】
本発明によれば、充電時または放電時の発熱を抑えることができる。
【図面の簡単な説明】
【００１０】
【図１】図１は、本発明に係るリチウムイオン電池１の一実施の形態を示す断面図である。
【図２】図２は、図１のＡ−Ａ断面図である。
【図３】図３は、捲回電極群１００の一部を示す断面図である。
【図４】図４は、正極１２１に形成された正極合剤層１０３の構成を模式的に示す図である。
【図５】図５は、正極合剤層１０３を短冊状に区分けした場合の正極集電体１２１を示す図である。
【図６】図６は、３種類の活物質を用いる場合の活物質配置例を示す図である。
【図７】図７は、正極合剤層１０３の上に第二の正極合剤層２１２を積層した場合の正極集電体１２１を示す図である。
【図８】図８は、ＬｉＭｎ２Ｏ４単独の場合のdE/dT曲線を示す図である。
【図９】図９は、ＬｉＭｎ２Ｏ４とＬｉ１．０６Ｍｎ１．８９Ａｌ０．０５Ｏ４とを１５：８５の割合で区分けして集電箔に塗布した場合のdE/dT曲線を示す図である。
【図１０】図１０は、ＬｉＭｎ２Ｏ４とＬｉ１．０６Ｍｎ１．８９Ａｌ０．０５Ｏ４とを１５：８５の割合で区分けして集電箔に塗布した場合のdE/dT曲線を示す図である。
【図１１】図１１は、負極集電体１２２のdE/dT曲線を示す図である。
【図１２】図１２は、正極、負極ともに全リチウム容量範囲を使用した場合のdE/dT曲線を示す図である。
【図１３】図１３は、図１０の領域（ａ）と図１１の領域（ｄ）とを用いた場合のdE/dT曲線を示す図である。
【図１４】図１４は、図１０の領域（ｂ）と図１１の領域（ｃ）とを用いた場合のdE/dT曲線を示す図である。
【発明を実施するための形態】
【００１１】
−第１の実施の形態−
図１は、本発明に係るリチウムイオン電池１の第１の実施の形態を示す断面図である。また、図２は、図１のＡ−Ａ断面図である。なお、本実施の形態では、図１に示す捲回型リチウムイオン電池１を例に説明するが、本発明は、捲回型に限らず積層型にも適用でき、また、電池形状に関しては、円筒型に限らず角型その他の形状でも良い。
【００１２】
円筒型リチウムイオン電池１は、正極１２１、セパレータ１０７、負極１２２およびセパレータ１０７からなる一積層単位を、軸心１０９に捲回して捲回電極群１００を形成し、これを電池缶１０１に収納した構造を有している。なお、軸心１０９に関しては、捲回電極群１００を作成後に取り外され、存在しない構成のものもある。
【００１３】
図３は、捲回電極群１００の一部の断面を示したものである。図３では、捲回電極群１００の２層分（１００ａ，１００ｂ）を示したものであり、内側層１００ａの外側に外側層１００ｂが捲回されている。捲回電極群１００の構成要素である正極１２１は、正極集電箔１０４と、正極集電箔１０４上に形成された正極合剤層１０３とにより構成される。正極合剤層１０３は、正極活物質や導電助剤、バインダを含む。負極１２２は、負極集電箔１０６と、負極集電箔１０６上に形成された負極合剤層１０５とにより構成される。負極合剤層１０５は、負極活物質や導電助剤、バインダを含む。なお、合剤層１０３、１０５は活物質や導電助剤、バインダの他に、添加物等を含んでも良い。
【００１４】
図４は、正極１２１に形成された正極合剤層１０３の構成を模式的に示す図である。図４において、（ａ）は正極１２１の一方の面に形成された正極合剤層１０３を示す図であり、（ｂ）はＢ−Ｂ断面図、（ｃ）は正極１２１の他方の面に形成された正極合剤層１０３を示す図である。本実施形態では、正極合剤層１０３に複数種類の活物質が用いられ、複数種類の活物質は、それぞれ独立して区分けして正極集電箔１０４上に塗布されている。図４に示す例では、２種類の活物質が正極活物質として用いられ、符号１０３ａで示す合剤層領域に一方の活物質が含まれ、符号１０３ｂで示す合剤層領域に他方の活物質が含まれている。図４（ｃ）に示す他方の面の正極合剤層１０３では、一方の面の合剤層領域１０３ａに対応する領域に合剤層領域１０３ｂが配置され、一方の面の合剤層領域１０３ｂに対応する領域に合剤層領域１０３ａが配置されている。これは、合剤層領域１０３ａにおける発熱と合剤層領域１０３ｂにおける発熱とが等しいとは限らないので、発熱時における電極全体の温度分布ができるだけ均一となるようにするためである。また、合剤層領域１０３ａ，１０３ｂの面積は小さい方が好ましい。
【００１５】
なお、図４では、正極合剤層１０３を格子状に区分けし、合剤層領域１０３ａと合剤層領域１０３ｂとを交互に配置したが、図５に示すように短冊状に区分けしても良い。この場合も、一方の面の合剤層領域１０３ａに対応する領域に合剤層領域１０３ｂが配置され、一方の面の合剤層領域１０３ｂに対応する領域に合剤層領域１０３ａが配置されるのが望ましい。
【００１６】
正極集電箔１０４はアルミニウム箔、負極集電体１０６は銅箔が一般的に使用されるが、ニッケル箔、ステンレス箔などの導電性材料を用いても良く、またこれらに限られるものではない。
【００１７】
図６は、３種類の活物質を用いる場合の活物質配置例を示したものである。活物質領域１０３ｄ、１０３ｅ、１０３ｆには、それぞれ異なる活物質が用いられる。活物質領域１０３ｄ、１０３ｅ、１０３ｆの占める面積の比を変化させることで、正極のdE/dT曲線（後述する）において、放電時または充電時の吸熱に相当するリチウム容量領域を任意に調節することが可能となる。また、活物質領域１０３ｄ、１０３ｅ、１０３ｆの面積は小さい方が好ましい。
【００１８】
正極合剤層１０３を構成する活物質材料として、例えば、ＬｉＣｏＯ２、ＬｉＭｎ２Ｏ４、ＬｉＮｉＯ２、ＬｉＡｌＯ２、ＬｉＮｉ０．５Ｍｎ０．５Ｏ２、ＬｉＮｉ１／３Ｍｎ１／３Ｃｏ１／３Ｏ２、ＬｉＭｙＭｎ２−ｙＯ４（Ｍ＝Ｃｒ、Ｆｅ、Ｃｏ、Ｎｉ、Ｃｕ）、ＬｉＮｉＶＯ４、ＬｉＣｏＶＯ４、ＬｉＭｎＶＯ４、ＬｉＦｅＰＯ４、ＬｉＣｏＰＯ４、ＬｉＭｎＰＯ４、ＬｉＮｉＰＯ４、Ｌｉ２ＦｅＳｉＯ４、ＬｉＮｉ０．８Ｃｏ０．１５Ａｌ０．０５Ｏ２、ＬｉＮｉ０．８Ｃｏ０．２Ｏ２、Ｌｉ０．１５６Ｍｎ１．８４４Ｏ４、Ｌｉ０．０６Ｍｎ１．８９Ａｌ０．０５Ｏ４などが使用される。図４，５の場合には、これらの中から２種類の活物質が選択され、それぞれ活物質領域１０３ａ、１０３ｂに塗布される。また、図６の場合には、これらの中から３種類の活物質が選択され、それぞれ活物質領域１０３ｄ〜１０３ｆに塗布される。また、活物質材料はこれらに限るものではなく、適宜その他の材料に変えることができる。
【００１９】
なお、図４〜６に示す例では、集電箔１０４，１０６の表裏両面に合剤層を一層だけ形成したが、図７に示すように二層以上形成するようにしても良い。図７に示す例では、図６に示した正極合剤層１０３の上に、第二の正極合剤層２１２を積層した。第二の正極合剤層２１２には、図４〜６に示したような正極合剤層を用いても良いし、一種類の活物質を含む正極合剤層としても良い。さらには、合剤層の層数を三層以上としても良い。
【００２０】
なお、上述した実施の形態では、短冊状、格子状に区分けして複数の活物質で構成する電極構造について説明したが、その区分けの形状は短冊状、格子状に限定するものではなく、円形や多角形、またその他の形状でももちろん良い。また、全面が必ずしも均一に区分けられている必要はなく、電極の一部は円形、一部は格子状のように組み合わせても良い。
【００２１】
以下では、正極合剤層１０３が複数種類の活物質を含む場合を例に説明するが、負極合剤層１０５が複数種類の活物質を含む構成でも良いし、正極合剤層１０３および負極合剤層１０５の両方が複数種類の活物質を含む構成であっても良い。また、合剤層の厚さに関しては、正極集電箔１０４の表裏両面で等しくても、等しくなくてもどちらでも良い。また、正極集電箔１０４の片面側にのみ正極合剤層１０３を設けるようにしても良い。負極の場合も、正極の場合と同様であり、複数種類の活物質を選択して区分けして電極を構成し、その面積比を調節することで、負極のdE/dT曲線において、放電または充電時の吸熱に相当する領域を任意に調節することが可能となる。
【００２２】
負極合剤層１０５の活物質材料としては、例えば天然黒鉛や、メソカーボンマイクロビーズ（ＭＣＭＢ）、メソフェーズピッチベース炭素繊維（ＭＣＦ）、気相成長炭素繊維（ＶＧＣＦ）などの人造黒鉛、また、Ｎｂ２Ｏ５、ＴｉＯ２、Ｌｉ４／３Ｔｉ５／３Ｏ４、ＷＯ２、ＭｏＯ２、Ｆｅ２Ｏ３、Ｌｉ２．６Ｃｏ０．４Ｎ３、Ｌｉ４Ｔｉ５Ｏ１２などの酸化物、Ｌｉ２．６Ｃｏ０．４Ｎ３、に代表されるＬｉ３−ｘＭｘＮ（Ｍ＝Ｃｏ、Ｎｉ、Ｃｕ）で表される窒化物、Ａｌ、Ｓｉ、Ｇｅ、Ｓｎ、Ｐｂ、Ａｓ、Ｓｂ等とＬｉとの合金材料などが使用される。また、活物質材料はこれらに限るものではなく、適宜その他の材料に変えることができる。負極合剤層１０５も正極合剤層１０３と同様に、複数種類の活物質材料で構成されても良い。
【００２３】
セパレータ１０７は、正極と負極が直接接触することを防ぎ、イオン導電性を保持する必要があるが、電解液を用いる電池では、細孔部を有する多孔性材料を用いることが多い。この多孔性材料として、ポリオレフィンやポリエチレン、ポリプロピレンに代表されるが、これらに限るものではない。
【００２４】
電解液（図１では図示せず）は、多孔性材料であるセパレータ１０７や、正極合剤層１０３、負極合剤層１０５の細孔部に存在する。ここで、電解液はイオン導電層として働き、リチウムイオン電池では、非水溶液系電解質が用いられる。リチウムイオン電池内の電解液はＬｉＰＦ６、ＬｉＢＦ４、ＬｉＣｌＯ４、のようなリチウム塩とエチレンカーボネイトやジエチルカーボネートのような溶媒によって構成される。また、電解液は液体やゲルに限らず、固体でも良い。
【００２５】
ところで、リチウムイオン電池の熱収支は式（１）、（２）で表される。式（１）において、ρは密度、Ｃは比熱である。式（１）の右辺第一項Ｑjはジュール発熱、第二項Ｑsはエントロピー変化による発熱（エントロピー発熱）、第三項Ｑaは放熱を表している。ジュール発熱Ｑjは電池の内部抵抗と電流の二乗に比例する。一方、エントロピー変化による発熱Ｑsは温度Ｔと、電位の温度に対する変化率dE/dTと、電流Ｉとの積で表される。電流Ｉは、電池全体で見ると、充電のとき正、放電のとき負となる。
【数１】
2014155496.tif 000003
【００２６】
エントロピー変化による発熱Ｑsは、リチウムイオンサイトにリチウムイオンの挿入、脱離する際のエントロピー変化に起因するものである。式（２）から、エントロピー発熱Ｑsは、dE/dTおよび電流Ｉの符号に応じて、正（発熱）にも負（吸熱）にもなり得る。上述したように、正極合剤層１０３や負極合剤層１０５は複数種類の活物質から構成されるため、それぞれの活物質に応じた複数種類のリチウムイオンサイトが形成されることになり、エントロピー発熱Ｑsも活物質の種類に応じてそれぞれ異なることになる。
【００２７】
合剤層を複数種類の活物質で構成した場合、充電時および放電時のエントロピー発熱Ｑsは各活物質のエントロピー発熱に基づいた値となる。そのため、複数種類の活物質を組み合わせ、それらの量を調整することにより、エントロピー発熱の値が負となる充放電深度の範囲を調整することができる。このような調整を行うことにより電池の発熱の抑制が可能となり、温度上昇に起因する電池の劣化を抑制することができる。
【００２８】
一例として、正極活物質としてＬｉＭｎ２Ｏ４のみを用いた場合と、２種類の活物質ＬｉＭｎ２Ｏ４、Ｌｉ１．０６Ｍｎ１．８９Ａｌ０．０５Ｏ４を用いた場合について説明する。図８は、ＬｉＭｎ２Ｏ４単独のdE/dT曲線、すなわち、金属リチウムを基準とした場合のＬｉＭｎ２Ｏ４の電位について、電位の温度に対する変化率の曲線を示したものである。図８の曲線は、ＬｉＭｎ２Ｏ４を含む合剤層に対する実測値である。図９は、ＬｉＭｎ２Ｏ４とＬｉ１．０６Ｍｎ１．８９Ａｌ０．０５Ｏ４とを１５：８５の割合で区分けして集電箔に塗布した場合のdE/dT曲線を、リチウムイオンサイトにリチウムイオンが挿入・脱離する際のエネルギー等を考慮して、シミュレーション計算により算出したものである。より具体的には、統計力学的手法により、各活物質のリチウムイオンサイトエネルギー、リチウムイオン間の反発エネルギー、活物質の結晶配位数などを考慮したモデルを構築し、シミュレーションにより算出した。
【００２９】
図８，９において、縦軸はdE/dT、横軸は正極内のリチウム容量を示している。すなわち、リチウムイオンサイトの全てにリチウムイオンが挿入された場合にはリチウム容量は１であり、リチウムイオンサイトの全てからリチウムイオンが脱離している場合にはリチウム容量は０である。正極内におけるリチウム容量は、放電時には０→１のように増加し、充電時には１→０のように減少する。
【００３０】
図８に示すＬｉＭｎ２Ｏ４単独の場合のdE/dT曲線では、dE/dTは、リチウム容量が０．０〜約０．２、および、約０．４５〜約０．６５の範囲にある場合にはdE/dT＞０となり、約０．２〜約０．４５、および、約０．６５〜１．０の範囲にある場合にはdE/dT＜０となる。式（２）の電流Ｉは正極での放電時には負の値となるので、エントロピー発熱は、dE/dT＞０である０．０〜約０．２、および、約０．４５〜約０．６５では負の値（吸熱）となり、dE/dT＜０である約０．２〜約０．４５、および、約０．６５〜１．０では正の値（発熱）となる。一方、正極での充電時の電流Ｉは正の値となるので、エントロピー発熱は、dE/dT＞０である０．０〜約０．２、および、約０．４５〜約０．６５では正の値（発熱）となり、dE/dT＜０である約０．２〜約０．４５、および、約０．６５〜１．０では負の値（吸熱）となる。
【００３１】
図８から分かるように、ＬｉＭｎ２Ｏ４単独の場合、全リチウム容量領域において、放電時は吸熱領域よりも発熱領域の方が大きい。つまり、正極合剤層１０３の活物質をＬｉＭｎ２Ｏ４単独で構成した電池では、全リチウム容量領域で放電を行った場合、エントロピー発熱の平均は正となり、発熱量（ジュール発熱Ｑjとエントロピー発熱Ｑsとの和）が大きい。
【００３２】
一方、正極合剤層１０３の活物質として２種類の活物質ＬｉＭｎ２Ｏ４、Ｌｉ１．０６Ｍｎ１．８９Ａｌ０．０５Ｏ４を用いた場合には、図９に示すように、リチウム容量が０．０〜約０．６５の範囲においてdE/dT＞０となり、約０．６５〜１．０の範囲においてdE/dT＜０となる。すなわち、ＬｉＭｎ２Ｏ４とＬｉ１．０６Ｍｎ１．８９Ａｌ０．０５Ｏ４とを組み合わせた電極では、放電時の吸熱領域が増大していることが分かる。
【００３３】
これは、dE/dT特性の異なる２種類の活物質を用いることにより、吸熱領域が広くなったと考えられる。dE/dTは電位の温度に対する変化率であるので、正極活物質１０３全体に関するdE/dTは、ＬｉＭｎ２Ｏ４単独のdE/dTとＬｉ１．０６Ｍｎ１．８９Ａｌ０．０５Ｏ４単独のdE/dTとを単純に足し合わせたものとはならない。しかしながら、複数種類（例えば、２種類）の活物質を選択する場合には、それぞれの吸熱領域を合わせたものが、広いリチウム容量領域に拡がっていることが、一つの指標となり得る。リチウムイオンサイトにリチウムイオンが入るときのエネルギーも指標の一つとして用いることが可能である。このエネルギーが異なる活物質を組み合わせると、吸熱と発熱との境界位置がずれることが分かっている。
【００３４】
このように、本実施の形態では、異なる活物質を塗布することで、放電時もしくは充電時においてエントロピー発熱が吸熱となる領域（リチウム容量領域）を増やすことが可能となり、放電時もしくは充電時のどちらか一方において、電池の発熱を抑制し、電池の劣化を抑制することが可能となる。図９に示した例は、放電時における発熱量を抑制する場合の構成であり、充電時にはリチウム容量０．０〜約０．６５という広い範囲においてエントロピー発熱が正（発熱）となる。放電時の発熱を特に抑制したい電池の用途としては、例えば、無停電電源装置等がある。一方、充電時の発熱を特に抑制したい電池の用途としては、急速充電が必要な装置等がある。
【００３５】
−第２の実施の形態−
次に、本発明の第２の実施形態を図１０〜１３を参照して説明する。図１０は、上述した図９に示すdE/dT曲線と同一のdE/dT曲線を示したものである。すなわち、ＬｉＭｎ２Ｏ４とＬｉ１．０６Ｍｎ１．８９Ａｌ０．０５Ｏ４とを１５：８５の割合で区分けして正極集電箔１０４に塗布して構成された正極集電体１２１のdE/dT曲線である。一方、図１１は負極集電体１２２のdE/dT曲線（金属リチウムを基準とした場合の、温度に対する電位の変化率）を示す図であり、メソカーボンマイクロビーズ（ＭＣＭＢ）を活物質として負極集電箔１０６に塗布した場合の実測値を示す。
【００３６】
この二つの電極（正極、負極）を使用し、正極、負極ともに全リチウム容量範囲を使用するように、すなわち、正極のｘ＝０と負極のｘ＝１．０とが充電深度１００％の状態となり、正極のｘ＝１．０と負極のｘ＝０とが充電深度０％の状態となるように電池を作製する。そのように電池を作製すると、電池全体でのdE/dT曲線は、正極のdE/dTから負極のdE/dTを引いたものとなり、図１２に示すようなdE/dT曲線となる。なお、図１２において、横軸は充電深度（SOC: state of charge）を表している。
【００３７】
例えば、ＳＯＣ＝１００％におけるdE/dTは、正極のｘ＝０におけるdE/dT＝約０．１３から、負極のｘ＝１．０におけるdE/dT＝約−０．０７を引いた値であって、約０．２となる。また、ＳＯＣ＝２５％におけるdE/dTは、正極のｘ＝０．７５におけるdE/dT＝約−０．０５から、負極のｘ＝０．２５におけるdE/dT＝約−０．０５を引いた値であって、ほぼ０となる。
【００３８】
放電状態を考える場合には、放電時の電流Ｉは負の値とされるので、領域（ｅ）では発熱、領域（ｆ）では吸熱となる。ＳＯＣ＝２５％においては、正極における発熱（dE/dT＝約−０．０５）と負極による吸熱（dE/dT＝約−０．０５）とがほぼ等しくなり、正極と負極とを合わせた全体（図１２参照）の発熱はほぼ０となる。一方、充電の場合には電流Ｉは正の値とされるため、領域（ｅ）では吸熱、領域（ｆ）では発熱となる。しがたって、このように構成した場合には、充電深度の全範囲（０〜１００％）において、必ず発熱領域が存在することになる。
【００３９】
以下では、全充電深度においてエントロピー発熱が必ず負となるように、つまり吸熱となるようにすることができる構成について説明する。まず、放電時の発熱を特に抑制したい場合には、正極では図１０の領域（ａ）のみを使用し、負極では図１１の領域（ｄ）のみを使用するように各電極を構成することで、全充電深度において放電時のエントロピー発熱が必ず負、つまり吸熱とすることができる。
【００４０】
具体的には、図１０の領域（ａ）の左端（ｘ＝０．０）と図１１の領域（ｄ）の右端（ｘ＝１．０）とが充電深度１００％の状態となり、領域（ａ）の右端（ｘ＝約０．６５）と領域（ｄ）の左端（ｘ＝約０．２１）とが充電深度０％の状態となるように、すなわち、領域（ａ）のリチウムイオンサイト数と領域（ｄ）のリチウムイオンサイト数とが等しくなるように、正極活物質と負極活物質の量を調整する。
【００４１】
図１０，１１に示す正極および負極の場合には、正極における領域（ａ）のリチウム容量範囲の幅は約０．６５で、負極における領域（ｄ）のリチウム容量範囲の幅は約０．７９である。そのため、図１０，１１のデータが得られたときの正極合剤層の塗布量に対して、塗布量を（０．７９／０．６５）倍の量に増加させることで、領域（ａ）のリチウムイオンサイト数と領域（ｄ）のリチウムイオンサイト数とを同じにすることができる。その結果、放電時にエントロピー発熱が吸熱となる領域（ａ）、（ｄ）を、充電深度０％から１００％の範囲に設定することが可能となる。その場合の電池全体のdE/dT曲線は図１３のようになる。放電時には電流Ｉは負の値となるため、エントロピー変化による発熱は、全充電深度（０〜１００％）において負の値となり、吸熱となる。その結果、放電の際の全充電深度において電池の発熱を抑制し、劣化を抑制することが可能となる。
【００４２】
なお、図１３に示す充電深度（ＳＯＣ）０％〜１００％の範囲は、図１０の領域（ａ）が対応しているので、複数種類の活物質を選択する際には、領域（ａ）が可能な限り大きくなるように選択するのが好ましい。
【００４３】
一方、充電時の発熱を特に抑制したい場合には、正極においては図１０の領域（ｂ）のみが使用され、負極においては図１１の領域（ｃ）のみが使用されるように、正極活物質と負極活物質の量を調節する。すなわち、領域（ｂ）の左端と領域（ｃ）の右端が充電深度１００％の状態となり、領域（ｂ）の右端と領域（ｃ）の左端が充電深度０％の状態となるように、正極および負極を構成する。このように構成した場合の、電池全体のdE/dT曲線は図１４のようになる。充電時には電流Ｉは正の値となるため、この構成によれば、全充電深度（０〜１００％）においてエントロピー変化に由来する熱を吸熱とすることができる。
【００４４】
以上の説明では、正極の活物質がＬｉＭｎ２Ｏ４とＬｉ１．０６Ｍｎ１．８９Ａｌ０．０５Ｏ４との複合体で、負極活物質がＭＣＭＢの場合において、放電時および充電時のいずれか一方で、全充電深度でエントロピー発熱を負（吸熱）とするための電池構成について説明した。すなわち、放電時にエントロピー発熱を負の値（吸熱）とするには、正極（ＬｉＭｎ２Ｏ４とＬｉ１．０６Ｍｎ１．８９Ａｌ０．０５Ｏ４との複合体）では０≦ｘ≦０．６５のリチウム容量範囲を含み、負極（ＭＣＭＢ）では、０．２１≦ｘ≦１．０のリチウム容量範囲を含むように電池を構成するのが好ましい。一方、充電時にエントロピー発熱を負の値（吸熱）とするには、正極では、０．６５≦x≦１．０のリチウム容量範囲を含み、負極では、０≦x≦０．２１のリチウム容量範囲を含むように電池を構成することが好ましい。
【００４５】
他の活物質を用いた場合を例示すると、放電時に吸熱とするには、例えば、正極にＬｉＮｉ０．８Ｃｏ０．１５Ａｌ０．０５Ｏ２を用いた場合は０≦x≦０．５のリチウム容量範囲を包含するようにするのが良く、ＬｉＮｉ０．８Ｃｏ０．２Ｏ２を用いた場合には０≦x≦０．４のリチウム容量範囲を包含するようにするのが良く、Ｌｉ１．１５６Ｍｎ１．８４４Ｏ４を用いた場合には０≦x≦０．３のリチウム容量範囲を包含するようにするのが良く、Ｌｉ１．０６Ｍｎ１．８９Ａｌ０．０５Ｏ４を用いた場合には０≦x≦０．６５のリチウム容量範囲を包含するようにすると良い。
【００４６】
また、逆に充電時を吸熱とする場合には、正極にＬｉＮｉ０．８Ｃｏ０．１５Ａｌ０．０５Ｏ２を用いた場合は０．５≦x≦１．０のリチウム容量範囲を包含するようにするのが良く、ＬｉＮｉ０．８Ｃｏ０．２Ｏ２を用いた場合には０．４≦x≦１．０のリチウム容量範囲を包含するようにするのが良く、Ｌｉ１．１５６Ｍｎ１．８４４Ｏ４を用いた場合には０．３≦x≦１．０のリチウム容量範囲を包含するようにするのが良く、Ｌｉ１．０６Ｍｎ１．８９Ａｌ０．０５Ｏ４を用いた場合には０．６５≦x≦１．０のリチウム容量範囲を包含するようにすると良い。
【００４７】
（Ｃ１）以上説明したように、本発明によるリチウムイオン電池は、リチウムイオンを吸蔵および放出可能な活物質を含む正極合剤層１０３を正極集電箔に形成した正極１２１と、リチウムイオンを吸蔵および放出可能な活物質を含む負極合剤層１０５を負極集電箔に形成した負極１２２と、正極１２１と負極１２２との間に配置されたセパレータと、電解液と、を備え、正極合剤層１０３および負極合剤層１０５の少なくとも一方は複数種類の活物質を含み、複数種類の活物質を含む合剤層は、充電時エントロピー発熱が負となるリチウム容量範囲が、複数種類の活物質の内のいずれか一つを含む合剤層における、充電時エントロピー発熱が負となるリチウム容量範囲よりも広い、または、放電時エントロピー発熱が負となるリチウム容量範囲が、複数種類の活物質の内のいずれか一つを含む合剤層における、放電時エントロピー発熱が負となるリチウム容量範囲よりも広い、ことを特徴とする。このような構成とすることにより、充電時または放電時の発熱を抑えることができる。
【００４８】
（Ｃ２）複数種類の活物質を含む合剤層は、放電時のエントロピー発熱が負となるリチウム容量範囲が、複数種類の活物質の内のいずれか一つを含む合剤層における、放電時エントロピー発熱が負となるリチウム容量範囲よりも広く設定されるものにおいて、正極合剤層の放電時のエントロピー発熱が負となるリチウム容量範囲および負極合剤層の放電時のエントロピー発熱が負となるリチウム容量範囲を、充電深度０％から１００％の範囲に設定可能なように、正極合剤層および負極合剤層の形成量を設定する。その結果、図１３に示すように、充電深度０％から１００％の範囲において放電時のエントロピー発熱を負とすることができ、放電時の発熱を抑えることができる。
【００４９】
（Ｃ３）逆に、複数種類の活物質を含む合剤層は、充電時のエントロピー発熱が負となるリチウム容量範囲が、複数種類の活物質の内のいずれか一つを含む合剤層における、充電時エントロピー発熱が負となるリチウム容量範囲よりも広いものにおいては、正極合剤層の充電時のエントロピー発熱が負となるリチウム容量範囲および負極合剤層の充電時のエントロピー発熱が負となるリチウム容量範囲を、充電深度０％から１００％の範囲に設定可能なように、正極合剤層および負極合剤層の形成量を設定する。その結果、図１４に示すように、充電深度０％から１００％の範囲において充電時のエントロピー発熱を負とすることができ、充電時の発熱を抑えることができる。
【００５０】
（Ｃ４）複数種類の活物質を含む合剤層は、例えば、図４に示すように、活物質の種類毎に区切られた２つの合剤層領域１０３ａ，１０３ｂを有し、一方の活物質は合剤層領域１０３ａに含まれ、他方の活物質は合剤層領域１０３ｂに含まれるように構成されている。図１０のようなＬｉＭｎ２Ｏ４とＬｉ１．０６Ｍｎ１．８９Ａｌ０．０５Ｏ４との複合体のdE/dT特性を得るためには、ＬｉＭｎ２Ｏ４のdE/dT特性とＬｉ１．０６Ｍｎ１．８９Ａｌ０．０５Ｏ４のdE/dT特性とから最適な配分（１５：８５）を設定する。
【００５１】
２種類の活物質を一様に混合して塗布して正極合剤層とした場合、通常、リチウムイオンの入り方には場所により、例えば、円筒の中心と外側などではばらつきが生じることが知られている。それにより発熱分布が生じ電池の劣化を招く恐れがあった。そこで複数の活物質を区分けして塗布することで、例えばリチウムイオンが入りやすい場所に、２種類の活物質のうちリチウムイオンが入りにくい活物質を重点的に塗布することで、リチウムイオンの入り方を均等化し、発熱を抑えることができる。
【００５２】
もちろん、２つの（または複数の）活物質を混合して、一様な正極合剤層を形成しても構わない。なお、具体的に例示していないが、負極合剤層についても正極合剤層と同様に考えることができる。
【００５３】
なお、本発明の特徴を損なわない限り、本発明は上記実施の形態に何ら限定されるものではない。本発明の技術的思想の範囲内で考えられるその他の態様も本発明の範囲内に含まれる。
【図１】
2014155496.tif 000004
【図２】
2014155496.tif 000005
【図３】
2014155496.tif 000006
【図４】
2014155496.tif 000007
【図５】
2014155496.tif 000008
【図６】
2014155496.tif 000009
【図７】
2014155496.tif 000010
【図８】
2014155496.tif 000011
【図９】
2014155496.tif 000012
【図１０】
2014155496.tif 000013
【図１１】
2014155496.tif 000014
【図１２】
2014155496.tif 000015
【図１３】
2014155496.tif 000016
【図１４】
2014155496.tif 000017
【国際調査報告】
2014155496.tif 000018
2014155496.tif 000019
2014155496.tif 000020
2014155496.tif 000021